СТЕКЛО
GLASS

Изобретение относится к технологии силикатов и касается составов стекол, которые могут быть использованы для изготовления изделий декоративно-художественного назначения.
2
2
2
2
3
Известно стекло, содержащее следующие компоненты, мас. %: SiO60,0-70,0; КO 3,0-5,0; NaO 10,0-15,0; ВO 1,0-3,0; ZnO 4,0-5,7; CdS 1,0-2,0; Se 0,2-1,0; F' 0,1-1,0; по крайней мере два окисла из группы СаО, ВаО, SrO 5,0-9,0 [1].
Задачей изобретения является повышение коэффициента преломления стекла.
2
2
2
2
3
2
5
2
2
2
2
3
2
5
Технический результат достигается тем, что стекло, включающее SiO, КO, NaO, ВO, ZnO, CdS, Se, по крайней мере один окисел из группы СaO, ВаО, SrO, дополнительно содержит SbO и РbО при следующем соотношении компонентов, мас.%: SiO 50,0-55,0; КO 7,0-10,5; NaO 10,0-15,0; ВO 1,0-3,0; ZnO 7,6-12,3; CdS 1,0-2,0; Se 0,2-1,0; по крайней мере один окисел из группы СаО, ВаО, SrO 7,0-9,0; SbO 0,2-0,5; РbО 4,0-5,0.
В таблице приведены составы стекла.
Коэффициент преломления стекла составит ~1,6. Стекло может быть сварено в горшковых периодически действующих или непрерывно действующих ванных печах при температуре 1460-1490°С. Атмосфера - слабовосстановительная.
Источники информации
1. SU 992445, С03С 3/04, 1983.